(57)【要約】【課題】真空蒸着成膜において、スプラッシュ現象の発生を抑制し、ピンホール欠陥のない透明導電膜が安定して得られる、酸化亜鉛焼結体タブレットを提供する。【解決手段】ドーナツ状の二次粒子の比率が５０％以上である、酸化亜鉛粉末または酸化亜鉛とドーパントとの混合粉末からなる造粒粉末を加圧成形し、常圧にて８００℃〜１３００℃の温度で焼結させ、さらに圧力１×１０-3Ｐａ以下の真空中にて、８００℃〜１３００℃の温度で、１分以上１０分以下の時間保持し、還元処理することにより、六方晶系の結晶構造を有し、ＣｕＫα線を使用したＸ線回折による（１０３）面、（１１０）面のそれぞれ積分強度をＩ(103)、Ｉ(110)としたとき、Ｉ(103)／（Ｉ(103)＋Ｉ(110)）で表される１軸加圧面の配向度が０．４８以上である酸化亜鉛焼結体タブレットを得る。【選択図】図１【特許請求の範囲】
【請求項１】
六方晶系の結晶構造を有する、酸化亜鉛またはドーパントを含む酸化亜鉛の焼結体からなり、ＣｕＫα線を使用したＸ線回折による（１０３）面、（１１０）面のそれぞれ積分強度をＩ(103)、Ｉ(110)としたとき、Ｉ(103)／（Ｉ(103)＋Ｉ(110)）で表される１軸加圧面の配向度が０．４８以上である、酸化亜鉛焼結体タブレット。
【請求項２】
前記配向度が０．５以上である、請求項１に記載の酸化亜鉛焼結体タブレット。
【請求項３】
前記配向度が０．５５以上である、請求項１に記載の酸化亜鉛焼結体タブレット。
【請求項４】
前記配向度が０．６以上である、請求項１に記載の酸化亜鉛焼結体タブレット。
【請求項５】
比抵抗が１×１０2Ω・ｃｍ以下である、請求項１〜４のいずれかに記載の酸化亜鉛焼結体タブレット。
【請求項６】
相対密度が５０％以上７０％以下である、請求項１〜５のいずれかに記載の酸化亜鉛焼結体タブレット。
【請求項７】
ドーナツ状の二次粒子の比率が５０％以上である、酸化亜鉛粉末またはドーパントとなる添加元素と酸化亜鉛との混合粉末からなる造粒粉末を加圧成形して得た成形体を、常圧にて、８００℃〜１３００℃の温度で焼結させることを特徴とする、請求項１〜６のいずれかに記載の酸化亜鉛焼結体タブレットの製造方法。
【請求項８】
前記焼結により得られた常圧焼結体を、圧力が１×１０-4Ｐａ以上１×１０-3Ｐａ以下の真空中にて、８００℃〜１３００℃の温度で、１分以上１０分以下の時間保持し、還元処理することを特徴とする、請求項７に記載の酸化亜鉛焼結体タブレットの製造方法。
【請求項９】
前記酸化亜鉛粉末または混合粉末の原料粉末をスラリーとし、該スラリーを、８０℃〜１００℃の温度で、排風量を前記ドーナツ状の二次粒子の比率が５０％以上となるように調整して、噴霧乾燥させることにより、前記造粒粉末を得る、請求項７または８に記載の酸化亜鉛焼結体タブレットの製造方法。
【請求項１０】
前記造粒粉末の一部を、８００℃〜１３００℃の温度で１時間〜３０時間、仮焼する請求項９に記載の酸化亜鉛焼結体タブレットの製造方法。
【請求項１１】
前記仮焼後の造粒粉末と未仮焼の造粒粉末とを混合して使用する、請求項１０に記載の酸化亜鉛焼結体タブレットの製造方法。
【発明の詳細な説明】
【技術分野】
【０００１】
本発明は、酸化物透明導電膜を真空蒸着法で製造する際に、蒸発源として使用される酸化亜鉛焼結体タブレットと、この酸化亜鉛焼結体タブレットを得るための製造方法に関する。
【背景技術】
【０００２】
酸化物透明導電膜は、高い導電性と可視光領域での高い透過率とを有する。このため、酸化物透明導電膜は、太陽電池、液晶表示素子、その他の各種受光素子の電極などに利用されているばかりでなく、近赤外線領域の波長での反射吸収特性を生かして、自動車や建築物の窓ガラスなどに用いる熱線反射膜や、各種の帯電防止膜、冷凍ショーケースなどの防曇用の透明発熱体としても利用されている。【０００３】
酸化物透明導電膜には、アルミニウムやガリウムをドーパントとして含む酸化亜鉛（ＺｎＯ）、アンチモンやフッ素をドーパントとして含む酸化スズ（ＳｎＯ2）、スズをドーパントとして含む酸化インジウム（Ｉｎ2Ｏ3）などが利用されている。特に、スズをドーパントとして含む酸化インジウム膜は、ＩＴＯ（Indium Tin Oxide）膜とも称され、特に低抵抗の透明導電膜が容易に得られることから、広範に用いられている。【０００４】
これらの酸化物透明導電膜の製造方法としては、真空中で蒸発源を加熱し、蒸発した原料を基板上に堆積させる真空蒸着法、ターゲットにアルゴンイオンを衝突させて、ターゲットを構成する物質をたたき出し、対向する基板に堆積させるスパッタリング法、透明導電層形成用塗液を塗布する方法が用いられている。これらの中で、真空蒸着法およびスパッタリング法は、蒸気圧の低い材料を使用する際や、精密な膜厚制御を必要とする際に有効な手段であり、操作が非常に簡便であるため、工業的に広範に利用されている。【０００５】
これらのうちの真空蒸着法は、通常、圧力が１０-3Ｐａ〜１０-2Ｐａ程度の真空中で蒸発源である固体（または液体）を加熱して、気体分子や原子に一度分解した後、再び基板表面上に薄膜として凝縮させる方法である。蒸発源の加熱方式としては、抵抗加熱法（ＲＨ法）および電子ビーム加熱法（ＥＢ法、電子ビーム蒸着法）が一般的であるが、レーザ光による加熱法や高周波誘導加熱法などもある。また、フラッシュ蒸着法、アークプラズマ蒸着法、反応性蒸着法なども知られており、これらも真空蒸着法に含まれる。また、真空蒸着法の中で、高密度プラズマアシスト蒸着（ＨＥＰＥ）法などの蒸発物や反応ガスのイオン化を伴うものは、総称してイオンプレーティング法と称されている。【０００６】
ＩＴＯ膜の製造においては、一般的に用いられているスパッタリング法のほか、電子ビーム蒸着法、高密度プラズマアシスト蒸着法などのイオンプレーティング法、その他の真空蒸着法もよく利用されており、真空蒸着法の蒸発源としては、ＩＴＯの焼結体からなるＩＴＯタブレット（ＩＴＯペレットとも称される）が用いられている。【０００７】
ただし、ＩＴＯ膜は、その製造において所望の品質を得るのが容易であるものの、主原料のインジウムが希少金属で高価であるため、その低コスト化には限界がある。【０００８】
これに対して、酸化亜鉛、もしくはアルミニウムやガリウムなどをドーパントとして含む酸化亜鉛からなる酸化亜鉛透明導電膜は、主原料である亜鉛がきわめて低価格であり、かつ、光の透過率が高く、耐プラズマ性に優れていることから、薄膜シリコン太陽電池の電極として広く用いられている。また、酸化亜鉛の禁制帯幅は約３．４ｅＶと広く、励起子エネルギが高いことから、近年、発光ダイオードへの応用も盛んに報告されている。さらには、透明薄膜トランジスタへの応用も期待されている。なお、ドーパントを含む酸化亜鉛透明導電膜において、亜鉛よりも価数の大きい元素である、アルミニウムやガリウムなどのホウ素族元素を含ませる理由は、これによって膜の比抵抗（電気抵抗率）を小さくできるためである。【０００９】
酸化亜鉛透明導電膜の製造においても、主にスパッタリング法が用いられている。スパッタリング法では、原料として酸化亜鉛焼結体のターゲットが用いられるが、均一性に優れた膜を得るために、さまざまな結晶配向性の酸化亜鉛焼結体ターゲットがこれまでに提案されている。たとえば、特許文献１では、（００２）結晶配向性が（１０１）結晶配向性よりも大きな酸化亜鉛焼結体ターゲットが、特許文献２では、（１０１）結晶配向性が大きい酸化亜鉛焼結体ターゲットが、特許文献３では、（１１０）結晶配向性が大きい酸化亜鉛焼結体ターゲットがそれぞれ提案されている。【００１０】
この酸化亜鉛透明導電膜においても、ＩＴＯ膜と同様に、真空蒸着法による製造が検討されており、特許文献４〜７に開示されるような、さまざまなタイプの酸化亜鉛焼結体タブレットが提案されている。【００１１】
この真空蒸着法に用いる酸化亜鉛焼結体タブレットとしては、成膜時における割れやクラックの発生を防止する観点から、相対密度（理論密度に対する嵩密度の割合）が５０％〜７０％程度のものが使用されている。しかし、酸化亜鉛焼結体は、ＩＴＯ焼結体と比較して高抵抗の材料であるため、スパッタリング法で用いるような９０％以上の高い相対密度を有する焼結体ターゲットに比べると、相対密度が低い分だけ、焼結体タブレットの比抵抗値は高くなる。焼結体タブレットの比抵抗値が高くなると、プラズマビームや電子ビームによる均一な昇華が困難となり、この際に均一な蒸発ガスに混じって数μｍ〜１０００μｍ程度の大きさで蒸着材料が飛散して蒸着膜に衝突するスプラッシュ現象が生じる場合がある。このスプラッシュ現象は、ピンホール欠陥などの、膜の欠陥の原因となる。したがって、このようなスプラッシュ現象の発生が抑制される、酸化亜鉛焼結体タブレットの実現が望まれている。【００１２】
特許文献４〜７に記載されているように、酸化亜鉛焼結体タブレットを製造する際には、大気や窒素ガス雰囲気中で焼結をおこなっているが、特許文献４には、蒸着時の安定性の観点から、その導電性を向上させるために、得られた酸化亜鉛焼結体タブレットをアルゴン雰囲気や真空などの還元性雰囲気中で熱処理することが有効であると記載されている。【００１３】
また、特許文献６には、Ｘ線回折分析における（１００）面、（００２）面および（１０１）面の回折ピークのうちの少なくともいずれかの半値幅を０．１１０°以下として、酸化亜鉛焼結体タブレットの結晶粒の粒子径を均一にすることで、スプラッシュ現象を抑制しうることが、特許文献７には、酸化亜鉛焼結体タブレット中の閉空孔を減少させることで、スプラッシュ現象を抑制しうることが、それぞれ記載されている。しかしながら、これらの技術では、スプラッシュ現象の抑制は、いまだ十分であるとはいえないのが実情である。
【先行技術文献】
【特許文献】
【００１４】
【特許文献１】特開平６−８８２１８号公報
【特許文献２】特開平６−３４０４６８号公報
【特許文献３】特開２００２−１２１０６７号公報
【特許文献４】特開平６−２４８４２７号公報
【特許文献５】特開２００６−１１７４６２号公報
【特許文献６】特開２００７−５６３５１号公報
【特許文献７】特開２００７−５６３５２号公報
【発明の概要】
【発明が解決しようとする課題】
【００１５】
本発明は、一般的に成膜が不安定となる高抵抗のタブレットを含む、酸化亜鉛焼結体タブレットを用いて、真空蒸着法により成膜をおこなうに際して、スプラッシュ現象の発生を抑制し、ピンホールなどの欠陥のない酸化亜鉛透明導電膜が安定して得られる酸化亜鉛焼結体タブレットを提供することを目的とする。
【課題を解決するための手段】
【００１６】
本発明者が、上記の問題の解決を図るために鋭意研究をおこなったところ、特殊な製造条件で製造した酸化亜鉛の造粒粉末を１軸加圧成形して成形体を得て、この成形体を常圧焼結することにより得られる酸化亜鉛焼結体タブレットを用いることで、スプラッシュ現象が抑制されるとの知見が得られた。【００１７】
かかる酸化亜鉛焼結体タブレットの特徴は、昇華面となる１軸加圧面の結晶配向性に関し、（１０３）結晶配向性が大きい点にある。このように、酸化亜鉛焼結体タブレットの（１０３）結晶配向性を大きくすることにより、スプラッシュが抑制され、成膜安定性が向上するという顕著な効果が得られる。【００１８】
より具体的には、本発明の酸化亜鉛焼結体タブレットは、六方晶系の結晶構造を有する、酸化亜鉛またはドーパントを含む酸化亜鉛の焼結体からなり、ＣｕＫα線を使用したＸ線回折による（１０３）面、（１１０）面のそれぞれ積分強度をＩ(103)、Ｉ(110)としたとき、Ｉ(103)／（Ｉ(103)＋Ｉ(110)）で表される１軸加圧面の配向度が０．４８以上であることを特徴としている。【００１９】
前記配向度は、好ましくは０．５以上、さらに好ましくは０．５５以上、最適には０．６以上である。【００２０】
また、本発明の酸化亜鉛焼結体タブレットは、比抵抗が１×１０2Ω・ｃｍ以下であることが好ましい。さらに、相対密度が５０％以上７０％以下であることが好ましい。【００２１】
本発明の酸化亜鉛焼結体タブレットは、ドーナツ状の二次粒子の比率が５０％以上である、酸化亜鉛粉末またはドーパントとなる添加元素と酸化亜鉛との混合粉末からなる造粒粉末を加圧成形して得た成形体を、常圧にて、８００℃〜１３００℃の温度で焼結させることにより得られる。【００２２】
なお、前記焼結により得られた常圧焼結体に、圧力が１×１０-4Ｐａ以上１×１０-3Ｐａ以下の真空中にて、８００℃〜１３００℃の温度で、１分以上１０分以下の時間保持する、還元処理を施すことが好ましい。【００２３】
特に、前記ドーナツ状の二次粒子からなる造粒粉末は、前記酸化亜鉛粉末または混合粉末の原料粉末をスラリーとし、該スラリーを、８０℃〜１００℃の温度で、排風量を前記ドーナツ状の二次粒子の比率が５０％以上となるように調整して、噴霧乾燥させることにより得られる。【００２４】
この際、前記造粒粉末の一部を、８００℃〜１３００℃の温度で１０時間〜３０時間、仮焼することが好ましい。また、この場合、前記仮焼後の造粒粉末と未仮焼の造粒粉末とを混合して用いることが好ましい。
【発明の効果】
【００２５】
本発明の酸化亜鉛焼結体タブレットを真空蒸着法による成膜に用いると、スプラッシュ現象の発生が抑制され、安定した放電による成膜が可能となるとともに、成膜時に膜の欠陥の原因となる破損物質の発生が防止され、破損物質の除去作業が不要になるなど、真空蒸着法による透明導電膜の成膜における生産性の著しい向上が図られる。
【図面の簡単な説明】
【００２６】
【図１】六方晶系の結晶構造を有する酸化亜鉛系焼結体における（１０３）面と（１０１）面を説明するための概略図である。
【発明を実施するための形態】
【００２７】
［酸化亜鉛焼結体タブレット］
（配向度）
本発明の酸化亜鉛系焼結体タブレットは、昇華面となる１軸加圧面における結晶配向性に関して、（１０３）結晶配向性が大きいという特徴を有している。ＣｕＫα線を使用したＸ線回折による（１０３）面、（１１０）面のピーク積分強度をＩ(103)、Ｉ(110)としたとき、Ｉ(103)／（Ｉ(103)＋Ｉ(110)）で表される１軸加圧面の配向度が０．４８以上であれば、成膜時におけるスプラッシュが抑制される。
【００２８】
従来用いられている通常の酸化亜鉛の造粒粉末を用いて製造された酸化亜鉛焼結体タブレットの場合、１軸加圧面の配向度は０．４８を下回っている。しかし、本発明の酸化亜鉛焼結体タブレットでは、その１軸加圧面の配向度は、０．４８以上、好ましくは０．５以上、さらに好ましくは０．５５以上、特に好ましくは０．６以上となっている。（１０３）結晶配向性が大きい焼結体ほど、焼結体の比抵抗は相対的に低くなり、スプラッシュ抑制により有利である。そして、このような高い配向度を有する面を昇華面に用いることで、スプラッシュの抑制された真空蒸着用の酸化亜鉛焼結体タブレットが実現できる。また、一般的に高抵抗の焼結体タブレットを成膜に用いた場合、昇華が不均一となり、成膜が安定しないが、本発明の焼結体タブレットを用いた場合、高抵抗の場合でも昇華の均一性が向上し、スプラッシュの抑制とともに安定した成膜が可能となるため、酸化亜鉛透明導電膜の生産性向上にきわめて有効である。なお、ここでいう真空蒸着は、電子ビーム蒸着法、高密度プラズマアシスト蒸着法などのイオンプレーティング法、その他の真空蒸着法を広く包含するものである。
【００２９】
（１０３）結晶配向性が大きい、すなわち（１０３）面の面積ピーク比率が高いほど、成膜安定性の向上に有効である。一方、１軸加圧面の配向度が０．４８未満であると、スプラッシュが発生しやすくなって量産用途に適用することができない。こうした理由については、いまだ解明されていないものの、次のようなことが考えられる。すなわち、酸化亜鉛のような結晶方位に応じた異方性がある材料においては、強い配向方向における導電性などの特性が向上することが一般的に知られている。本発明では、（１０３）面のようなｃ軸寄りの配向性を昇華面において高めている。このように、酸化亜鉛焼結体タブレットの（１０３）結晶配向性を高めることで、得られる酸化亜鉛焼結体タブレットの抵抗分布が著しく低減され、均一な昇華が可能となり、もってスプラッシュの発生が抑制されるものと考えられる。
【００３０】
なお、（１０３）結晶配向性が大きい本発明の酸化亜鉛系焼結体タブレットは、その比抵抗が高い場合であっても、成膜安定性が向上することを最大の特徴としているが、この（１０３）結晶配向性が大きいということは、低抵抗のタブレットにおける成膜の安定性の向上にも有効である。すなわち、本発明は、酸化亜鉛のみから構成される酸化亜鉛焼結体タブレットに限られず、各種ドーパントを含む酸化亜鉛から構成される酸化亜鉛焼結体タブレットにも適用されうる。すなわち、（１０３）結晶配向性が大きい本発明の酸化亜鉛焼結体タブレットを作製する際に、主成分である酸化亜鉛に加えて、導電性を付与するためのドーパントとして、ホウ素、アルミニウム、ガリウム、インジウムなどのホウ素族元素、チタン、ジルコニウム、ハフニウムなどのチタン族元素、モリブデン、タングステンなどのクロム族元素、バナジウム、ニオブ、タンタルなどのバナジウム族元素、セリウム、プラセオジム、ガドリニウムなどのランタノイド、さらにはイットリウム、スズ、ルテニウム、マグネシウム、イリジウム、およびビスマスの中から選ばれる１種以上の元素を添加してもよい。なお、これらのドーパントの添加量は、酸素以外の全元素に対して５０原子％以下であるが、低抵抗化の観点から３原子％〜１０原子％とすることが好ましい。
【００３１】
また、低抵抗化の目的により、常圧における焼結後に、得られた酸化亜鉛焼結体タブレットに還元処理を施してもよい。
【００３２】
なお、酸化亜鉛のみからなる焼結体タブレットにおいては、好ましくは純度９９．９％以上、さらに好ましくは純度９９．９９％以上であることが好ましい。ただし、上記の純度となる範囲で不可避的不純物が存在することは許容される。
【００３３】
（相対密度）
本発明の酸化亜鉛焼結体タブレットでは、従来の真空蒸着用の酸化亜鉛焼結体タブレットと同様に、成膜時の割れやクラックの発生を防止する観点から、その相対密度（理論密度に対する嵩密度の割合）を５０％〜７０％としている。ここで、相対密度を算出する際に用いられる酸化亜鉛の理論密度は、５．７８ｇ／ｃｍ3である。
【００３４】
この範囲の相対密度とするためは、後述する酸化亜鉛焼結体タブレットの製造工程のうち、仮焼および／または焼結工程における焼成条件を規制すればよい。
【００３５】
（比抵抗）
本発明の酸化亜鉛焼結体タブレットは、上記したドーパントを含まない場合には、その比抵抗は密度にもよるが１．０×１０5Ω・ｃｍ〜１．０×１０9Ω・ｃｍ程度となる。このような高抵抗の場合にも、本発明の酸化亜鉛焼結体タブレットは、昇華面における（１０３）結晶配向性が大きいことに起因して、昇華の均一性が向上し、スプラッシュ現象が発生しにくくなる。
【００３６】
ただし、（１０３）結晶配向性が大きいことに加えて、本発明の酸化亜鉛系焼結体タブレットにおいては、安定した放電を持続させるために、その比抵抗を１×１０2Ω・ｃｍ以下とすることが好ましく、１０Ω・ｃｍ以下とすることがさらに好ましい。少なくとも１×１０2Ω・ｃｍ以下の比抵抗の酸化亜鉛系焼結体タブレットを使用すると、局所加熱が排除され、均一に材料が加熱されるため、スプラッシュ現象の発生がさらに抑制される。
【００３７】
このように比抵抗を１×１０2Ω・ｃｍ以下とするためには、常圧における焼結後に、得られた酸化亜鉛焼結体タブレットに還元処理を施せばよい。本発明においても、比抵抗は低いほど好ましいが、酸化亜鉛焼結体タブレットの相対密度が７０％以下であることを前提とすると、その比抵抗の下限は、現時点では５×１０-1Ω・ｃｍ程度である。
【００３８】
ただし、上記ドーパントの添加により、この比抵抗をさらに低減させることは可能である。ドーパントの種類、添加量により異なるが、その添加により、相対密度が５０％以上７０％以下である酸化亜鉛焼結体タブレットにおける比抵抗を、３×１０-1Ω・ｃｍ以下、好ましくは５．０×１０-3Ω・ｃｍ〜１．０×１０-4Ω・ｃｍ程度まで低下させることができる。
【００３９】
なお、本発明においては、比抵抗は四探針法を用いて計測した値であり、具体的には、四探針法抵抗率計ロレスタＥＰ（株式会社三菱化学アナリテック製、ＭＣＰ−Ｔ３６０型）を使用して計測したものである。
［酸化亜鉛焼結体タブレットの製造方法］
（ドーナツ状の二次粒子の製造）
以上のような優れた特性を有する、酸化亜鉛焼結体タブレットは、本発明者が研究を重ねた結果、ドーナツ状の二次粒子の比率が５０％以上である造粒粉末を焼結体材料として用いることにより得られるとの知見が得られたのである。なお、このドーナツ状の二次粒子の比率は、好ましくは６０％以上、さらに好ましくは６８％以上、最適には７８％以上とする。
【００４０】
従来の一般的なセラミックの製造においては、密度の低下を招くなどの理由から、このようなドーナツ状の二次粒子を多く含む造粒粉末は、焼結体材料としては用いられていない。一般的なスプレードライヤ造粒においては球状の造粒粉末が得られるが、かかる球状の造粒粉末を焼結体材料に用いた場合、得られる酸化亜鉛焼結体タブレットの１軸加圧面の配向度は０．４８を下回ることとなる。ドーナツ状の二次粒子の比率を、５０％以上とすることでこの１軸加圧面の配向度は０．４８以上と、６０％以上とすることで０．５０以上と、さらに６８％以上とすることで０．５５以上と、そして７８％以上とすることで０．６０以上とすることができる。
【００４１】
ドーナツ状の二次粒子は、一次粒子が環状に凝集することにより形成され、スプレードライヤによる造粒過程において、スラリー中の水分蒸発速度を調整することにより得られる。また、ここでのドーナツ状二次粒子とは、環状部分の厚みが均一に揃った形状でも、環状部分の厚みが不均一で、いわゆる球体に貫通する穴が形成されている形状の粒子でもよい。このような粒子が多い造粒粉末を使用することにより、（１０３）結晶配向性の大きい酸化亜鉛焼結体タブレットが得られる。
【００４２】
スプレードライヤを用いる造粒においては、噴霧されたスラリー中の水分が蒸発する過程で、その液滴表面張力によりスラリー中の粒子が液滴表面に引き付けられる。これにより、噴霧されたスラリー中の粒子濃度分布においては、液滴表面で粒子濃度が濃くなる。このようにしてドーナツ状の二次粒子が生成されることになるが、この現象を発生させるためには、水分蒸発速度を調節する必要がある。すなわち、酸化亜鉛についてスプレードライヤ造粒をおこなう際に、適正なチャンバ温度、気流などの条件を選定して、二次粒子形状のドーナツ化を促進する必要がある。
【００４３】
なお、このドーナツ状の二次粒子の粒径は、焼結性の均一化の観点から、１０μｍ〜１００μｍの範囲内とする。この粒径は、後述する造粒条件を規制することにより、この範囲内のものとすることができる。
【００４４】
（原料粉末）
まず、酸化亜鉛粉末、またはドーパントとなる添加元素と酸化亜鉛との混合粉末からなる原料粉末を用意する。最初に用意される原料粉末については、焼結性の均一化の観点から、平均粒径が１μｍ以下のものを用いることが好ましい。また、粒度分布測定による累積重量が９０％となるときの粒径（Ｄ９０）が１．０μｍ以上２．０μｍ以下となる原料粉末を用いることにより、得られる焼結体の寸法や密度などがより安定し、歩留まりよく製造を行うことが可能となる。
【００４５】
（仮焼）
本発明の酸化亜鉛焼結体タブレットの製造では、原料粉末を仮焼した仮焼粉末と、未仮焼の原料粉末とを混合したものを、焼結体材料とすることが好ましい。なお、混合方法は特に限定されることなく、公知の技術を利用することができる。
【００４６】
原料粉末の一部を仮焼粉末とすることにより、相対密度が５０％〜７０％の焼結体タブレットを得やすくなる。なお、仮焼粉末を作製する際は、８００℃〜１３００℃、好ましくは９００℃〜１２００℃の温度で仮焼する。仮焼温度が８００℃未満では、粒子の粒成長がほとんど進行しないために仮焼する効果が得られず、また、仮焼温度が１３００℃を超えると、亜鉛が揮発し、所定の酸化亜鉛組成からずれてしまったり、後工程の焼成時に過剰に粒成長してしまったりするため、好ましくない。仮焼時間は、１時間〜３０時間であり、好ましくは、１０時間〜２０時間である。仮焼粉末の未仮焼粉末に対する使用量は、酸化亜鉛焼結体タブレットにおける所望の相対密度に応じて任意に決定されるが、３０質量％〜９０質量％とすることが好ましい。
【００４７】
なお、仮焼工程では、原料粉末を直接仮焼して仮焼粉末を得てもよいが、原料粉末を造粒した後、仮焼して仮焼造粒粉末を得る方が、仮焼後に粉末が強固に固まってしまうことが少ないため、好ましい。
【００４８】
（造粒）
次に、上記の原料粉末を、純水と、ポリビニルアルコール、メチルセルロースなどの有機バインダ、ポリカルボン酸アンモニウム塩、アクリル酸系アミン塩などの分散剤とともに、原料粉末濃度が５０質量％〜８０質量％、好ましくは６５〜７５質量％、好適には７０質量％程度となるように混合し、スラリーを作製する。なお、混合方法は特に限定されることなく、公知の技術を利用することができる。
【００４９】
次に、該スラリーを、スプレードライヤ装置を用いて、噴霧および乾燥させることにより、造粒粉末を得る。この場合、乾燥温度は８０℃以上１００℃以下にすることが望ましい。乾燥温度が８０℃未満になると、十分に乾燥した造粒粉末を得ることができない。乾燥が不十分で水分量が多いと、次の成形工程ないしは焼結工程で、成形体もしくはタブレットに割れが発生する可能性が高くなる。また、乾燥温度が１００℃を超えると、急速にスラリーの乾燥が進行するため、二次粒子破壊などが生じて、二次粒子形状の制御が困難となるうえ、ドーナツ状の二次粒子が生成される比率が低くなる。
【００５０】
また、造粒の際には、スプレードライヤの排風量を調整する必要がある。この排風量に関しては、造粒をおこなうスプレードライヤ装置に依存するため、それぞれの装置に応じて、チャンバ内で噴霧されたスラリー中の粒子がドーナツ状に配列しやすい環境となるように適宜調整を図る必要がある。
【００５１】
たとえば、スプレードライヤ装置（大川原化工機株式会社製、ＯＤＬ−２０型）を用いた場合、その排風量を２５ｍ3／分以下とすることが望ましく、排風量が２５ｍ3／分を超えると、前述したように、二次粒子形状の制御が困難となり、かつ、ドーナツ状の二次粒子が生成される比率が低くなる。なお、下限についてもその装置に依拠し、装置として機能する最小の排風量まで適用可能である。これらの条件を満たすことで、ドーナツ状の二次粒子比率が５０％以上のスプレードライヤ造粒粉末を製造することが可能となる。
【００５２】
なお、ドーナツ状の二次粒子比率は、電子顕微鏡にて得られた造粒粉末を観察し、ドーナツ状の二次粒子の個数および全体の二次粒子の個数を測定し、（ドーナツ状の二次粒子の個数）／（全体の二次粒子の個数）の式を用いることにより算出される。
【００５３】
（成形）
次に、造粒粉末からなる焼結体材料粉末を、たとえば、金型中で加圧する機械プレス法などにより１軸加圧成形して、成形体を得る。該成形体を得る工程では、造粒粉末を４９ＭＰａ（０．５ｔｏｎｆ／ｃｍ2）以上１４７ＭＰａ（１．５ｔｏｎｆ／ｃｍ2）以下の圧力で成形すると、所望の相対密度の焼結体タブレットが得られやすく望ましい。また、原料として使用している仮焼粉末の使用量と、該仮焼粉末の熱処理温度と、後工程での焼結温度を一定にすることで、焼結時の各タブレットの収縮率をほぼ同一にコントロールできる。
【００５４】
したがって、焼結体タブレットの寸法は、プレス成形での成形体寸法を調整することで決定できる。なお、プレス成形での金型は、内面のエッジ部分をＣ面取りの形状にすることによって、成形体の外面のエッジ部分にＣ面取りを施すと、この成形体や、この成形体を焼結させた焼結体タブレットを取り扱う際に、欠けなどの破損を防ぐことができ、好ましい。
【００５５】
（焼結）
次に、上記成形体を常圧で焼結することにより、酸化亜鉛またはドーパントを含む酸化亜鉛からなる焼結体タブレットを得る。この際の焼結温度は、８００℃〜１３００℃の範囲内とする。この範囲では、焼結温度の上昇に伴い、より高い相対密度、より低い比抵抗のものが得られる傾向となる。なお、焼結温度が８００℃未満では、焼結が進行せず、機械的な強度の弱い常圧焼結体タブレットになる。また、焼結収縮が十分進んでいないために、焼結したタブレットの密度や寸法のばらつきが大きくなる。一方、焼結温度が１３００℃を超えると、亜鉛が揮発し、所定の酸化亜鉛組成からずれてしまうことになる。この観点から、上記焼結温度を９００℃〜１１００℃の範囲内とすることが好ましい。また、焼結を行う際の昇温速度に関しては、添加している有機分が蒸発する際の蒸気圧を考慮し、昇温中の割れを防ぐ目的で１．０℃/分とすることが好ましい。
【００５６】
なお、焼成雰囲気は、常圧であれば、大気中、窒素ガス、アルゴン、酸素中の雰囲気のいずれをも採用できる。また、焼結時間は、焼成炉など焼成条件により任意であるが、成形体が十分に焼結し、かつ過焼結とならない時間を設定すればよい。通常は、１０時間〜２０時間であり、好ましくは、１５時間〜２０時間である。２０時間を超えて焼結すると、焼結時間に応じて生産コストが増加するとともに、亜鉛の揮発も発生する。
【００５７】
（真空還元）
本発明の製造工程においては、前記焼結により得られた常圧焼結体タブレットに対して、真空中にて還元処理をおこなってもよい。この場合は、還元圧力を１×１０-3Ｐａ以下とし、還元温度を８００℃〜１３００℃の範囲内とする。焼結条件と同様に、この範囲では、還元温度の上昇に伴い、より高い相対密度およびより低い比抵抗を得られる傾向となる。
【００５８】
また、この際、上記の還元温度までの昇温速度を１．０℃／分〜１０．０℃／分の範囲内とする。焼結体の還元処理時には、有機分の蒸発を考慮する必要がないものの、昇温速度が１．０℃／分未満では、生産性の低下を招き、一方、１０．０℃／分を超えると熱衝撃に耐えられなくなった焼結体に割れが生じ、歩留まりが低下する可能性が生じる。
【００５９】
真空中にて還元処理を施すことにより、焼結体タブレットの内部に酸素欠損が生じ、キャリア生成により導電性が付与され、焼結体タブレットの比抵抗を１×１０2Ω・ｃｍ以下とすることができる。これにより、真空蒸着法による成膜時の放電中にスプラッシュ現象などがほとんど発生することなく、放電および昇華がさらに安定するようになる。これにより、成膜速度が向上するため、還元処理は成膜時の生産性においても有効な手法である。
【００６０】
なお、還元温度が８００℃未満では、焼結体タブレットの内部まで還元が進行せず、還元処理の効果が十分に得られず、この焼結体タブレットの導電性の向上が不十分となるため、還元処理という工程をあえて追加するという効果がなくなり、逆に生産性の低下を招くという結果が生じる。一方、還元温度が１３００℃を超えると、焼結体タブレットの表面で酸化亜鉛が揮発し、表面が高抵抗の脆弱層となり、生産性を大きく損なう。この観点から、上記還元温度を９００℃〜１１００℃の範囲内とすることが好ましい。
【００６１】
また、還元圧力を１×１０-3Ｐａよりも高くすると、焼結体タブレットの内部まで還元が進行せず、焼結体タブレットの導電性が不十分となる。ただし、真空処理時間などの効率性やコストを考慮すると、還元圧力を１×１０-4Ｐａ以上とすることが好ましい。
【００６２】
還元処理の時間は、処理条件により任意であり、焼結体タブレットの内部まで十分に還元がなされ、かつ亜鉛の揮発が抑制できる時間を設定すればよい。還元処理の効率性、生産コストを考慮すると、通常は、１分〜１時間であり、好ましくは、１分〜１０分とする。
【００６３】
なお、この還元工程は、高抵抗である酸化亜鉛のみからなる焼結体タブレットの製造に特に適用される。また、ドーパントを含む相対的に低抵抗の酸化亜鉛焼結体タブレットの製造にも適用して、さらなる低抵抗化を図ってもよい。
【実施例】
【００６４】
（実施例１）
まず、原料粉末として、平均粒径が１μｍ以下の酸化亜鉛粉末を所定量秤量し、用意した。【００６５】
原料粉末の中から６０質量％分取し、この粉末を純水、分散剤としてのポリカルボン酸アンモニウム塩とともに、粉末濃度が６０質量％となるように調合し、混合タンク内でスラリーを作製した。そして、該スラリーを、スプレードライヤ装置（大川原化工機株式会社製、ＯＤＬ−２０型）を用いて噴霧および乾燥させる第１段の造粒工程により造粒粉末を得た。装置チャンバの出口温度を９０℃、排風量を１５ｍ3／分としたところ、造粒粉末の粒径は３００μｍ以下の造粒粉末を得た。【００６６】
この造粒粉末を、大気圧焼結炉にて、１０００℃で２０時間焼成し、焼成後粉砕することにより、粒径が３００μｍ以下の仮焼粉末を得た。そして、該仮焼粉末と、最初に用意した未仮焼の原料粉末とを混合することにより、仮焼粉末と未仮焼粉末との混合粉末を得た。【００６７】
該混合粉末を、再度、純水、有機バインダとしてのポリビニルアルコール、分散剤としてのポリカルボン酸アンモニウム塩とともに、粉末濃度が７０質量％となるように調合し、混合タンク内でスラリーを作製した。そして、該スラリーを、同じスプレードライヤ装置を用いて、装置チャンバの出口温度を９０℃、排風量を１５ｍ3／分として噴霧および乾燥させる第２段の造粒工程により、粒径が３００μｍ以下である造粒粉末からなる焼結体材料粉末を得た。この焼結体材料粉末を構成する二次粒子のうち、ドーナツ状の二次粒子の個数比率は６０％であった。【００６８】
次に、該焼結体材料粉末を、成形プレス機（三庄インダストリー株式会社製、ウエーブ成形プレス機）の金型中で、９０ＭＰａ（０．９２ｔｏｎｆ／ｃｍ2）の圧力で１軸加圧成形することにより、直径３０ｍｍ、高さ４０ｍｍの円柱状の成形体を、２００個得た。【００６９】
さらに、得られた２００個の成形体を、それぞれ電気炉にて、常圧の大気中で焼結させることにより、２００個の酸化亜鉛からなる常圧焼結体タブレットを得た。この際の焼結温度は１０００℃、焼結時間は２０時間とした。【００７０】
そして、得られた２００個の常圧焼結体タブレットを、それぞれ黒鉛容器内に設置し、圧力１×１０-3Ｐａの真空中にて、５℃／分の昇温速度で１０００℃（最高到達温度）まで加熱し、この温度で３分保持する還元処理を施すことにより、２００個の酸化亜鉛焼結体タブレットを製造した。【００７１】
＜検査・評価＞
［相対密度］
この酸化亜鉛焼結体タブレットの理論密度は、酸化亜鉛の密度である５．７８ｇ／ｃｍ3となる。一方、得られた２００個の焼結体タブレットのすべてについて、直径、高さ、重量を測定して嵩密度を得て、前記理論密度に対する相対密度を算出した結果、その相対密度の平均値は６０％であった。【００７２】
［比抵抗］
５０個の試料について、四探針法抵抗率計ロレスタＥＰ（株式会社三菱化学アナリテック製、ＭＣＰ−Ｔ３６０型）を用いて、表面の比抵抗を測定したところ、比抵抗の平均値は８．５Ω・ｃｍであった。【００７３】
［Ｘ線回折］
試料のうちの２個を試験片とし、Ｘ線回折装置（スペクトリス株式会社製、Ｘ‘Ｐｅｒｔ−ＰＲＯ／ＭＰＤ）を用いてＣｕＫα線を使用したＸ線解析（ＸＲＤ）測定を実施した。その結果、得られた（１０３）面、（１１０）面のそれぞれ積分強度をＩ(103)、Ｉ(110)としたとき、Ｉ(103)／（Ｉ(103)＋Ｉ(110)）で表される１軸加圧面の配向度を算出したところ、０．５１３であった。【００７４】
なお、本実施例の酸化亜鉛焼結体タブレットから得られたＸ線回折ピークについては、前述の酸化亜鉛焼結体ターゲットに関する特許文献１〜３で言及されている回折に着目して、その結晶配向性との比較をおこなった。特許文献１に記載されている結晶配向性の特徴には該当しておらず、（００２）結晶配向性が（１０１）結晶配向性より小さかった。また、特許文献２のＩ(101)／（Ｉ(100)＋Ｉ(002)＋Ｉ(101)）で表される結晶配向性について調べてみると０．５と、その特徴である０．５５以上には該当しておらず、さらに、特許文献３のＩ(110)／（Ｉ(110)＋Ｉ(002)＋Ｉ(101)）で表される結晶配向性について調べてみると０．２と、その特徴である０．２４以上には該当していなかった。このように、上述の特許文献１〜３で言及されている回折ピークに該当していなくとも、本発明の知見による（１０３）結晶配向性を高くしている場合には、成膜時にスプラッシュ現象などを発生させることのない、生産性の高い酸化亜鉛焼結体タブレットとなることを確認した。【００７５】
［蒸着試験］
５０個の試料について、真空蒸着装置に連続的に供給しつつ、それぞれの試料について電子ビームを照射して蒸着をおこなった。その結果、すべての焼結体タブレットについて、成膜時のスプラッシュ現象は発生せず、放電は安定していた。【００７６】
実施例１の製造条件を表１に、その検査および試験の結果（評価）を表２にそれぞれ示す。【００７７】
（実施例２）
第２段の造粒工程において、チャンバの出口温度を８０℃、排風量を１５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は７２％であった。得られた焼結体材料を用い、成形以降の工程はすべて実施例１と同様の条件で、酸化亜鉛焼結体タブレットを製造した。【００７８】
得られた酸化亜鉛焼結体タブレットについて、実施例１と同様に検査をおこなったところ、相対密度の平均値は６０％、比抵抗の平均値は５．７Ω・ｃｍであった。【００７９】
また、得られた酸化亜鉛焼結体タブレットについて、実施例１と同様に配向度を算出したところ、０．５７８であった。【００８０】
さらに、得られた酸化亜鉛焼結体タブレットを用いて蒸着試験をおこなったところ、欠けやクラックの発生、スプラッシュ現象の発生はいずれもなく、放電は安定していた。【００８１】
実施例２の製造条件を表１に、その検査および試験の結果（評価）を表２にそれぞれ示す。【００８２】
（実施例３）
第２段の造粒工程において、チャンバの出口温度を９０℃、排風量を５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は６８％であった。得られた焼結体材料を用い、成形以降の工程はすべて実施例１と同様の条件で、酸化亜鉛焼結体タブレットを製造した。【００８３】
得られた酸化亜鉛焼結体タブレットについて、実施例１と同様に検査をおこなった。相対密度の平均値は６１％、比抵抗の平均値は６．２Ω・ｃｍであった。【００８４】
また、得られた酸化亜鉛焼結体タブレットについて、実施例１と同様に配向度を算出したところ、０．５５１であった。【００８５】
さらに、得られた酸化亜鉛焼結体タブレットについて蒸着試験をおこなったところ、欠けやクラックの発生、スプラッシュ現象の発生はいずれもなく、放電は安定していた。【００８６】
実施例３の製造条件を表１に、その検査および試験の結果（評価）を表２にそれぞれ示す。【００８７】
（実施例４）
第２段の造粒工程において、チャンバの出口温度を８０℃、排風量を５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は７９％であった。得られた焼結体材料を用い、成形以降の工程はすべて実施例１と同様の条件で、酸化亜鉛焼結体タブレットを製造した。【００８８】
得られた酸化亜鉛焼結体タブレットについて、実施例１と同様に検査をおこなったところ、相対密度の平均値は６１％、比抵抗の平均値は５．５Ω・ｃｍであった。【００８９】
また、得られた酸化亜鉛焼結体タブレットについて、実施例１と同様に配向度を算出したところ、０．６０５であった。【００９０】
さらに、得られた酸化亜鉛焼結体タブレットを用いて蒸着試験をおこなったところ、欠けやクラックの発生、スプラッシュ現象の発生はいずれもなく、放電は安定していた。【００９１】
実施例４の製造条件を表１に、その検査および試験の結果（評価）を表２にそれぞれ示す。【００９２】
（実施例５）
第２段の造粒工程において、チャンバの出口温度を１００℃、排風量を１５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は５４％であった。得られた焼結体材料を用い、成形以降の工程はすべて実施例１と同様の条件で、酸化亜鉛焼結体タブレットを製造した。【００９３】
得られた酸化亜鉛焼結体タブレットについて、実施例１と同様に検査をおこなったところ、相対密度の平均値は６０％、比抵抗の平均値は６．１Ω・ｃｍであった。【００９４】
また、得られた酸化亜鉛焼結体タブレットについて、実施例１と同様に配向度を算出したところ、０．４９０であった。【００９５】
さらに、得られた酸化亜鉛焼結体タブレットを用いて蒸着試験をおこなったところ、欠けやクラックの発生、スプラッシュ現象の発生はいずれもなく、放電は安定していた。【００９６】
実施例５の製造条件を表１に、その検査および試験の結果（評価）を表２にそれぞれ示す。【００９７】
（実施例６）
第２段の造粒工程において、チャンバの出口温度を９０℃、排風量を２５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は５５％であった。得られた焼結体材料を用い、成形以降の工程はすべて実施例１と同様の条件で、酸化亜鉛焼結体タブレットを製造した。【００９８】
得られた酸化亜鉛焼結体タブレットについて、実施例１と同様に検査をおこなったところ、相対密度の平均値は６０％、比抵抗の平均値は６．５Ω・ｃｍであった。【００９９】
また、得られた酸化亜鉛焼結体タブレットについて、実施例１と同様に配向度を算出したところ、０．４９６であった。【０１００】
さらに、得られた酸化亜鉛焼結体タブレットを用いて蒸着試験をおこなったところ、欠けやクラックの発生、スプラッシュ現象の発生はいずれもなく、放電は安定していた。【０１０１】
実施例６の製造条件を表１に、その検査および試験の結果（評価）を表２にそれぞれ示す。【０１０２】
（実施例７）
第２段の造粒工程において、チャンバの出口温度を１００℃、排風量を２５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は５１％であった。得られた焼結体材料を用い、成形以降の工程はすべて実施例１と同様の条件で、酸化亜鉛焼結体タブレットを製造した。【０１０３】
得られた酸化亜鉛焼結体タブレットについて、実施例１と同様に検査をおこなったところ、相対密度の平均値は６０％、比抵抗の平均値は６．２Ω・ｃｍであった。【０１０４】
また、得られた酸化亜鉛焼結体タブレットについて、実施例１と同様に配向度を算出したところ、０．４８７であった。【０１０５】
さらに、得られた酸化亜鉛焼結体タブレットを用いて蒸着試験をおこなったところ、欠けやクラックの発生、スプラッシュ現象の発生はいずれもなく、放電は安定していた。【０１０６】
実施例７の製造条件を表１に、その検査および試験の結果（評価）を表２にそれぞれ示す。【０１０７】
（実施例８）
焼結温度を８００℃に変えた点以外は、実施例１と同様の条件で、酸化亜鉛焼結体タブレットを製造した。【０１０８】
得られた酸化亜鉛焼結体タブレットについて、実施例１と同様に検査をおこなったところ、相対密度の平均値は５９％、比抵抗の平均値は１．２×１０Ω・ｃｍであった。【０１０９】
また、得られた酸化亜鉛焼結体タブレットについて、実施例１と同様に配向度を算出したところ、０．５０６であった。【０１１０】
さらに、得られた酸化亜鉛焼結体タブレットを用いて蒸着試験をおこなったところ、欠けやクラックの発生、スプラッシュ現象の発生はいずれもなく、放電は安定していた。【０１１１】
実施例８の製造条件を表１に、その検査および試験の結果（評価）を表２にそれぞれ示す。【０１１２】
（実施例９）
焼結温度を１３００℃に変えた点以外は、実施例１と同様の条件で、酸化亜鉛焼結体タブレットを製造した。【０１１３】
得られた酸化亜鉛焼結体タブレットについて、実施例１と同様に検査をおこなったところ、相対密度の平均値は６２％、比抵抗の平均値は６．３Ω・ｃｍであった。【０１１４】
また、得られた酸化亜鉛焼結体タブレットについて、実施例１と同様に配向度を算出したところ、０．５１６であった。【０１１５】
さらに、得られた酸化亜鉛焼結体タブレットを用いて蒸着試験をおこなったところ、欠けやクラックの発生、スプラッシュ現象の発生はいずれもなく、放電は安定していた。【０１１６】
実施例９の製造条件を表１に、その検査および試験の結果（評価）を表２にそれぞれ示す。【０１１７】
（実施例１０）
還元処理温度（最高到達温度）を８００℃に変えた点以外は、実施例１と同様の条件で、酸化亜鉛焼結体タブレットを製造した。【０１１８】
得られた酸化亜鉛焼結体タブレットについて、実施例１と同様に検査をおこなったところ、相対密度の平均値は５９％、比抵抗の平均値は．２．５×１０Ω・ｃｍであった。【０１１９】
また、得られた酸化亜鉛焼結体タブレットについて、実施例１と同様に配向度を算出したところ、０．５０５であった。【０１２０】
さらに、得られた酸化亜鉛焼結体タブレットを用いて蒸着試験をおこなったところ、欠けやクラックの発生、スプラッシュ現象の発生はいずれもなく、放電は安定していた。【０１２１】
実施例１０の製造条件を表１に、その検査および試験の結果（評価）を表２にそれぞれ示す。【０１２２】
（実施例１１）
還元処理温度（最高到達温度）を１３００℃に変えた点以外は、実施例１と同様の条件で、酸化亜鉛焼結体タブレットを製造した。【０１２３】
得られた焼結体タブレットについて、実施例１と同様に検査をおこなったところ、相対密度の平均値は６１％、比抵抗の平均値は６．０Ω・ｃｍであった。【０１２４】
また、得られた酸化亜鉛焼結体タブレットについて、実施例１と同様に配向度を算出したところ、０．５１１であった。【０１２５】
さらに、得られた酸化亜鉛焼結体タブレットを用いて蒸着試験をおこなったところ、欠けやクラックの発生、スプラッシュ現象の発生はいずれもなく、放電は安定していた。【０１２６】
実施例１１の製造条件を表１に、その検査および試験の結果（評価）を表２にそれぞれ示す。【０１２７】
（実施例１２)
還元処理を実施しなかった点以外は、実施例１と同様の条件で、酸化亜鉛焼結体タブレットを製造した。【０１２８】
得られた焼結体タブレットについて、実施例１と同様に検査をおこなったところ、相対密度の平均値は６０％、比抵抗の平均値は３．２×１０5Ω・ｃｍであった。【０１２９】
また、得られた酸化亜鉛焼結体タブレットについて、実施例１と同様に配向度を算出したところ、０．５１０であった。【０１３０】
さらに、得られた酸化亜鉛焼結体タブレットを用いて蒸着試験をおこなったところ、欠けやクラックの発生、スプラッシュ現象の発生はいずれもなく、放電は安定していた。【０１３１】
実施例１２の製造条件を表１に、その検査および試験の結果（評価）を表２にそれぞれ示す。【０１３２】
（比較例１）
第２段の造粒工程において、チャンバの出口温度を１１０℃、排風量を１５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は２５％であった。得られた焼結体材料を用い、成形以降の工程はすべて実施例１と同様の条件で、酸化亜鉛焼結体タブレットを製造した。【０１３３】
得られた酸化亜鉛焼結体タブレットについて、実施例１と同様に検査をおこなったところ、相対密度の平均値は６１％、比抵抗の平均値は７．５Ω・ｃｍであった。【０１３４】
また、得られた酸化亜鉛焼結体タブレットについて、実施例１と同様に配向度を算出したところ、０．４６２であった。【０１３５】
さらに、得られた酸化亜鉛焼結体タブレットを用いて蒸着試験をおこなったところ、スプラッシュ現象が発生し、放電は不安定であった。【０１３６】
比較例１の製造条件を表１に、その検査および試験の結果（評価）を表２にそれぞれ示す。【０１３７】
（比較例２）
第２段の造粒工程において、チャンバの出口温度を７０℃、排風量を１５ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は５３％であったが、十分に乾燥した焼結体材料粉末が得られず、その水分量が高いために成形工程で得られた成形体２００個のうち８４個にクラックが発生した。したがって、この条件では生産性が大きく悪化すると判断し、ここで作製を中止した。【０１３８】
比較例２の製造条件を表１に、その検査および試験の結果（評価）を表２にそれぞれ示す。【０１３９】
（比較例３）
第２段の造粒工程において、チャンバの出口温度を９０℃、排風量を２８ｍ3／分として造粒粉末を作製したこと以外は、実施例１と同様にして、造粒粉末からなる焼結体材料粉末を得た。この焼結体材料粉末を構成する二次粒子のうち、ドーナツ状の二次粒子の個数比率は４２％であった。得られた焼結体材料を用い、成形以降の工程はすべて実施例１と同様の条件で、酸化亜鉛焼結体タブレットを製造した。【０１４０】
得られた酸化亜鉛焼結体タブレットについて、実施例１と同様に検査をおこなったところ、相対密度の平均値は６０％、比抵抗の平均値は７．４Ω・ｃｍであった。【０１４１】
また、得られた酸化亜鉛焼結体タブレットについて、実施例１と同様に配向度を算出したところ、０．４７１であった。【０１４２】
さらに、得られた酸化亜鉛焼結体タブレットを用いて蒸着試験をおこなったところ、スプラッシュ現象が発生し、放電は不安定であった。【０１４３】
比較例３の製造条件を表１に、その検査および試験の結果（評価）を表２にそれぞれ示す。【０１４４】
（比較例４）
最大粒子径が７５μｍ以下で平均粒子径が１０μｍであり、約１４００℃で３時間仮焼した酸化亜鉛粉末を６５質量％と、最大粒子径が２０μｍ以下で平均粒子径が約１μｍの未仮焼の酸化亜鉛粉末を３５質量％となるようそれぞれ秤量し、これらをボールミルによって乾式混合した。得られた混合粉末を構成する二次粒子のうち、ドーナツ状の二次粒子の個数比率は０％であった。この混合粉末からなる焼結体材料粉末を用いて、成形以降の工程はすべて実施例１と同様の条件で、酸化亜鉛焼結体タブレットを製造した。【０１４５】
得られた酸化亜鉛焼結体タブレットについて実施例１と同様に検査をおこなったところ、相対密度の平均値は６０％、比抵抗の平均値は９．１Ω・ｃｍであった。【０１４６】
また、得られた酸化亜鉛焼結体タブレットについて、実施例１と同様に配向度を算出したところ、０．４７５であった。【０１４７】
さらに、得られた酸化亜鉛焼結体タブレットを用いて蒸着試験をおこなったところ、スプラッシュ現象が発生し、放電は不安定であった。【０１４８】
比較例４の製造条件を表１に、その検査および試験の結果（評価）を表２にそれぞれ示す。【０１４９】
（比較例５）
最大粒子径が１１０μｍ以下で平均粒子径が５μｍであり、約９００℃で３時間仮焼した酸化亜鉛粉末を焼結体材料粉末として用い、成形以降の工程はすべて実施例１と同様の条件で、酸化亜鉛焼結体タブレットを製造した。このとき用いた焼結体材料粉末を構成する二次粒子のうち、ドーナツ状の二次粒子の個数比率は０％であった。また、得られた酸化亜鉛焼結体タブレットについて、実施例１と同様に検査をおこなったところ、相対密度の平均値は６０％、比抵抗の平均値は８．８Ω・ｃｍであった。【０１５０】
また、得られた酸化亜鉛焼結体タブレットについて、実施例１と同様に配向度を算出したところ、０．４７２であった。【０１５１】
さらに、得られた酸化亜鉛焼結体タブレットを用いて蒸着試験をおこなったところ、スプラッシュ現象が発生し、放電は不安定であった。【０１５２】
比較例５の製造条件を表１に、その検査および試験の結果（評価）を表２にそれぞれ示す。【０１５３】
【表１】
2011145665.tif 000002
【０１５４】
【表２】
2011145665.tif 000003
【０１５５】
（実施例１３〜１５)
原料粉末として、平均粒径が１μｍ以下の酸化亜鉛粉末と、平均粒径が２μｍ以下の酸化ガリウム粉末とを、それぞれ「亜鉛：ガリウム＝９７原子％：３．０原子％」（実施例１３）、「亜鉛：ガリウム＝９０原子％：１０原子％」（実施例１４）、「亜鉛：ガリウム＝５０原子％：５０原子％」（実施例１５）の割合となるように、所定量秤量し、用意した。【０１５６】
その中から、酸化亜鉛粉末と酸化ガリウム粉末のそれぞれについて６０質量％ずつ分取し、実施例１の第１段の造粒工程と同様にして造粒粉末を得た。【０１５７】
この造粒粉末を、大気圧焼結炉にて、１２００℃で２０時間焼成し、焼成後粉砕することにより、粒径が３００μｍ以下の仮焼粉末を得た。【０１５８】
そして、該仮焼粉末と、最初に用意した未仮焼の原料粉末とを混合することにより、仮焼粉末と未仮焼粉末との混合粉末を得た後、実施例１の第２段の造粒工程と同様にして、粒径が３００μｍ以下である造粒粉末からなる焼結体材料粉末を得た。この焼結体材料粉末を構成する二次粒子のうち、ドーナツ状の二次粒子の個数比率はそれぞれ６０％（実施例１３）、５７％（実施例１４）、５２％（実施例１５)であった。【０１５９】
得られた焼結体材料を用い、成形以降の工程については、焼結温度および還元処理温度を１１００℃としたこと以外は、すべて実施例１と同様の条件で、酸化亜鉛焼結体タブレットを製造した。【０１６０】
ここで、酸化ガリウムを含む酸化亜鉛系焼結体タブレットにおける酸化ガリウム量は、それぞれ３．２質量％（実施例１３）、１０．７質量％（実施例１４）、５１．９質量％（実施例１５)であるので、当該焼結体タブレットの理論密度は、酸化亜鉛および酸化ガリウムの密度がそれぞれ５．７８ｇ／ｃｍ3、６．１６ｇ／ｃｍ3であるから、それぞれ５．７９ｇ／ｃｍ3（実施例１３）、５．８２ｇ／ｃｍ3（実施例１４）、５．９７ｇ／ｃｍ3(実施例１５)となる。得られた焼結体タブレットについて、実施例１と同様に検査を行ったところ、相対密度の平均値はいずれも６０％、比抵抗の平均値は６．６×１０-4Ω・ｃｍ（実施例１３）、８．９×１０-4Ω・ｃｍ（実施例１４）、３．１×１０-3Ω・ｃｍ（実施例１５）であった。【０１６１】
また、得られた酸化亜鉛焼結体タブレットについて、実施例１と同様に、１軸加圧面の配向度を算出したところ、０．４９８（実施例１３）、０．４９５（実施例１４）、０．４９２（実施例１５）であった。【０１６２】
さらに、得られた酸化亜鉛焼結体タブレットを用いて蒸着試験をおこなったところ、実施例１３から１５においては、欠けやクラックの発生、スプラッシュ現象の発生はいずれもなく、放電は安定していた。【０１６３】
実施例１３〜１５の製造条件を表３に、その検査および試験の結果（評価）を表４にそれぞれ示す。【０１６４】
（実施例１６)
原料粉末として酸化ガリウムの代わりに酸化ホウ素粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は６０％であり、比抵抗の平均値は６．８×１０-3Ω・ｃｍであった。また、得られた焼結体タブレットについて、実施例１と同様に配向度を算出したところ、０．５０８であった。【０１６５】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１６６】
実施例１６の製造条件を表３に、その検査および試験の結果（評価）を表４にそれぞれ示す。【０１６７】
（実施例１７)
原料粉末として酸化ガリウムの代わりに酸化アルミニウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６１％であり、得られた焼結体について、実施例１３と同様に導出した理論密度と検査結果から算出した相対密度の平均値は６０％であり、比抵抗の平均値は３．１×１０-2Ω・ｃｍであった。また、得られた焼結体タブレットについて、実施例１と同様に配向度を算出したところ、０．５１０であった。【０１６８】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１６９】
実施例１７の製造条件を表３に、その検査および試験の結果（評価）を表４にそれぞれ示す。【０１７０】
（実施例１８)
原料粉末として酸化ガリウムの代わりに酸化インジウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５８％であり、得られた焼結体について、実施例１３と同様に導出した理論密度と検査結果から算出した相対密度の平均値は６０％であり、比抵抗の平均値は４．１×１０-3Ω・ｃｍであった。また、得られた焼結体タブレットについて、実施例１と同様に配向度を算出したところ、０．５０１であった。【０１７１】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１７２】
実施例１８の製造条件を表３に、その検査および試験の結果（評価）を表４にそれぞれ示す。【０１７３】
（実施例１９)
原料粉末として酸化ガリウムの代わりに酸化チタン粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５８％であり、得られた焼結体について、実施例１３と同様に導出した理論密度と検査結果から算出した相対密度の平均値は６０％であり、比抵抗の平均値は１．２×１０-3Ω・ｃｍであった。また、得られた焼結体タブレットについて、実施例１と同様に配向度を算出したところ、０．５０８であった。【０１７４】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１７５】
実施例１９の製造条件を表３に、その検査および試験の結果（評価）を表４にそれぞれ示す。【０１７６】
（実施例２０)
原料粉末として酸化ガリウムの代わりに酸化ジルコニウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５７％であり、得られた焼結体について、実施例１３と同様に導出した理論密度と検査結果から算出した相対密度の平均値は５９％であり、比抵抗の平均値は４．５×１０-2Ω・ｃｍであった。また、得られた焼結体タブレットについて、実施例１と同様に配向度を算出したところ、０．４９２であった。【０１７７】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１７８】
実施例２０の製造条件を表３に、その検査および試験の結果（評価）を表４にそれぞれ示す。【０１７９】
（実施例２１)
原料粉末として酸化ガリウムの代わりに酸化ハフニウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は５９％であり、比抵抗の平均値は７．２×１０-2Ω・ｃｍであった。また、得られた焼結体タブレットについて、実施例１と同様に配向度を算出したところ、０．５００であった。【０１８０】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１８１】
実施例２１の製造条件を表３に、その検査および試験の結果（評価）を表４にそれぞれ示す。【０１８２】
（実施例２２)
原料粉末として酸化ガリウムの代わりに酸化モリブデン粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６１％であり、得られた焼結体について、実施例１３と同様に導出した理論密度と検査結果から算出した相対密度の平均値は６１％であり、比抵抗の平均値は２．２×１０-3Ω・ｃｍであった。また、得られた焼結体タブレットについて、実施例１と同様に配向度を算出したところ、０．４９８であった。【０１８３】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１８４】
実施例２２の製造条件を表３に、その検査および試験の結果（評価）を表４にそれぞれ示す。【０１８５】
（実施例２３)
原料粉末として酸化ガリウムの代わりに酸化タングステン粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６０％であり、得られた焼結体について、実施例１３と同様に導出した理論密度と検査結果から算出した相対密度の平均値は６０％であり、比抵抗の平均値は９．４×１０-4Ω・ｃｍであった。また、得られた焼結体タブレットについて、実施例１と同様に配向度を算出したところ、０．５１０であった。【０１８６】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１８７】
実施例２３の製造条件を表３に、その検査および試験の結果（評価）を表４にそれぞれ示す。【０１８８】
（実施例２４)
原料粉末として酸化ガリウムの代わりに酸化バナジウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５６％であり、得られた焼結体について、実施例１３と同様に導出した理論密度と検査結果から算出した相対密度の平均値は６０％であり、比抵抗の平均値は８．６×１０-2Ω・ｃｍであった。また、得られた焼結体タブレットについて、実施例１と同様に配向度を算出したところ、０．５０５であった。【０１８９】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１９０】
実施例２４の製造条件を表３に、その検査および試験の結果（評価）を表４にそれぞれ示す。【０１９１】
（実施例２５)
原料粉末として酸化ガリウムの代わりに酸化ニオブ粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６０％であり、得られた焼結体について、実施例１３と同様に導出した理論密度と検査結果から算出した相対密度の平均値は６２％であり、比抵抗の平均値は８．１×１０-2Ω・ｃｍであった。また、得られた焼結体タブレットについて、実施例１と同様に配向度を算出したところ、０．５１１であった。【０１９２】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１９３】
実施例２５の製造条件を表３に、その検査および試験の結果（評価）を表４にそれぞれ示す。【０１９４】
（実施例２６)
原料粉末として酸化ガリウムの代わりに酸化タンタル粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は６０％であり、比抵抗の平均値は３．５×１０-3Ω・ｃｍであった。また、得られた焼結体タブレットについて、実施例１と同様に配向度を算出したところ、０．５０４であった。【０１９５】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１９６】
実施例２６の製造条件を表３に、その検査および試験の結果（評価）を表４にそれぞれ示す。【０１９７】
（実施例２７)
原料粉末として酸化ガリウムの代わりに酸化セリウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５８％であり、得られた焼結体について、実施例１３と同様に導出した理論密度と検査結果から算出した相対密度の平均値は５９％であり、比抵抗の平均値は６．９×１０-2Ω・ｃｍであった。また、得られた焼結体タブレットについて、実施例１と同様に配向度を算出したところ、０．４９７であった。【０１９８】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０１９９】
実施例２７の製造条件を表３に、その検査および試験の結果（評価）を表４にそれぞれ示す。【０２００】
（実施例２８)
原料粉末として酸化ガリウムの代わりに酸化プラセオジム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は６０％であり、比抵抗の平均値は１．０×１０-1Ω・ｃｍであった。また、得られた焼結体タブレットについて、実施例１と同様に配向度を算出したところ、０．５１１であった。【０２０１】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２０２】
実施例２８の製造条件を表３に、その検査および試験の結果（評価）を表４にそれぞれ示す。【０２０３】
（実施例２９)
原料粉末として酸化ガリウムの代わりに酸化ガドリニウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６２％であり、得られた焼結体について、実施例１３と同様に導出した理論密度と検査結果から算出した相対密度の平均値は６０％であり、比抵抗の平均値は２．０×１０-1Ω・ｃｍであった。また、得られた焼結体タブレットについて、実施例１と同様に配向度を算出したところ、０．５０２であった。【０２０４】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２０５】
実施例２９の製造条件を表３に、その検査および試験の結果（評価）を表４にそれぞれ示す。【０２０６】
（実施例３０)
原料粉末として酸化ガリウムの代わりに酸化イットリウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は５８％であり、比抵抗の平均値は９．２×１０-2Ω・ｃｍであった。また、得られた焼結体タブレットについて、実施例１と同様に配向度を算出したところ、０．５０２であった。【０２０７】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２０８】
実施例３０の製造条件を表３に、その検査および試験の結果（評価）を表４にそれぞれ示す。【０２０９】
（実施例３１)
原料粉末として酸化ガリウムの代わりに酸化スズ粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６０％であり、得られた焼結体について、実施例１３と同様に導出した理論密度と検査結果から算出した相対密度の平均値は５９％であり、比抵抗の平均値は２．１×１０-2Ω・ｃｍであった。また、得られた焼結体タブレットについて、実施例１と同様に配向度を算出したところ、０．５０８であった。【０２１０】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２１１】
実施例３１の製造条件を表３に、その検査および試験の結果（評価）を表４にそれぞれ示す。【０２１２】
（実施例３２)
原料粉末として酸化ガリウムの代わりに酸化ルテニウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５９％であり、得られた焼結体について、実施例１３と同様に導出した理論密度と検査結果から算出した相対密度の平均値は６０％であり、比抵抗の平均値は５．０×１０-2Ω・ｃｍであった。また、得られた焼結体タブレットについて、実施例１と同様に配向度を算出したところ、０．５０９であった。【０２１３】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２１４】
実施例３２の製造条件を表３に、その検査および試験の結果（評価）を表４にそれぞれ示す。【０２１５】
（実施例３３)
原料粉末として酸化ガリウムの代わりに酸化マグネシウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６３％であり、得られた焼結体について、実施例１３と同様に導出した理論密度と検査結果から算出した相対密度の平均値は６２％であり、比抵抗の平均値は２．８×１０-3Ω・ｃｍであった。また、得られた焼結体タブレットについて、実施例１と同様に配向度を算出したところ、０．５０１であった。【０２１６】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２１７】
実施例３３の製造条件を表３に、その検査および試験の結果（評価）を表４にそれぞれ示す。【０２１８】
（実施例３４)
原料粉末として酸化ガリウムの代わりに酸化イリジウム粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は６０％であり、得られた焼結体について、実施例１３と同様に導出した理論密度と検査結果から算出した相対密度の平均値は６０％であり、比抵抗の平均値は８．８×１０-2Ω・ｃｍであった。また、得られた焼結体タブレットについて、実施例１と同様に配向度を算出したところ、０．５１０であった。【０２１９】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２２０】
実施例３４の製造条件を表３に、その検査および試験の結果（評価）を表４にそれぞれ示す。【０２２１】
（実施例３５)
原料粉末として酸化ガリウムの代わりに酸化ビスマス粉末を使用したこと以外は、実施例１３と同様の条件で、酸化亜鉛系焼結体タブレットを製造した。この際、焼結体材料粉末を構成する二次粒子のうち、ドーナツ状の二次粒子の個数比率は５６％であり、得られた焼結体について、実施例１３と同様に導出した理論密度と検査結果から算出した相対密度の平均値は５８％であり、比抵抗の平均値は２．２×１０-1Ω・ｃｍであった。また、得られた焼結体タブレットについて、実施例１と同様に配向度を算出したところ、０．５０３であった。【０２２２】
この結果、得られた酸化亜鉛系焼結体タブレットを用いて実施例１と同様に蒸着試験をおこなったところ、欠けやクラックの発生、スプラッシュ現象の発生はいずれもなく、安定成膜に対する良好な効果を示した。【０２２３】
実施例３５の製造条件を表３に、その検査および試験の結果（評価）を表４にそれぞれ示す。【０２２４】
【表３】
2011145665.tif 000004
【０２２５】
【表４】
2011145665.tif 000005
【図１】
2011145665.tif 000006
【国際調査報告】
2011145665.tif 000007
2011145665.tif 000008
2011145665.tif 000009